(57)【特許請求の範囲】
【請求項１】
結着樹脂を含むトナーコアと、前記トナーコアの表面を被覆するシェル層とを含むトナー粒子を含有する静電潜像現像用トナーであって、
前記結着樹脂が結晶性ポリエステル樹脂と非晶性ポリエステル樹脂とを含み、
前記結晶性ポリエステル樹脂の融点が８０℃以上１２０℃以下であり、
示差走査熱量計を用いて前記トナーを測定する場合、ガラス転移点がファーストラン時には確認されるが、セカンドラン時には確認されず、
前記シェル層が、熱硬化性成分と熱可塑性成分とを含む樹脂を含有し、
前記結晶性ポリエステル樹脂の結晶性指数が、１．０５以上１．０９以下であり、
前記結晶性ポリエステル樹脂の質量平均分子量（Ｍｗ）が、５６９８以上１２４５６以下であり、
前記結晶性ポリエステル樹脂の質量平均分子量（Ｍｗ）と前記結晶性ポリエステル樹脂の数平均分子量（Ｍｎ）との比率である分子量分布（Ｍｗ／Ｍｎ）が、４．７以上６．５以下であり、
前記結晶性ポリエステル樹脂の酸価が、４．６ｍｇＫＯＨ／ｇ以上２０．３ｍｇＫＯＨ／ｇ以下であり、
前記結晶性ポリエステル樹脂の水酸基価が、２０．１ｍｇＫＯＨ／ｇ以上４０．５ｍｇＫＯＨ／ｇ以下であり、
前記非晶性ポリエステル樹脂のガラス転移点が、５５℃以上７０℃以下であり、
前記非晶性ポリエステル樹脂の結晶性指数が、２．０３以上２．４５以下であり、
前記非晶性ポリエステル樹脂の質量平均分子量（Ｍｗ）が、３９０００以上５８０００以下であり、
前記非晶性ポリエステル樹脂の質量平均分子量（Ｍｗ）と前記非晶性ポリエステル樹脂の数平均分子量（Ｍｎ）との比率である分子量分布（Ｍｗ／Ｍｎ）が、２５以上３５以下であり、
前記非晶性ポリエステル樹脂の酸価が、５ｍｇＫＯＨ／ｇ以上１４ｍｇＫＯＨ／ｇ以下であり、
前記非晶性ポリエステル樹脂の水酸基価が、１４ｍｇＫＯＨ／ｇ以上３０ｍｇＫＯＨ／ｇ以下である、静電潜像現像用トナー。
【請求項２】
前記熱硬化性成分が、メラミン樹脂、尿素樹脂、及びグリオキザール樹脂からなる群から選択される１種以上の樹脂成分である、請求項１に記載の静電潜像現像用トナー。
【請求項３】
前記トナーコアを水性媒体中でｐＨ４に調整したトナーコア分散液のゼータ電位が負極性である、請求項１又は２に記載の静電潜像現像用トナー。
【請求項４】
前記熱可塑性成分が、（メタ）アクリルアミドに由来する単位を含む、請求項１〜３の何れか１項に記載の静電潜像現像用トナー。
【請求項５】
前記結着樹脂中の前記結晶性ポリエステル樹脂の含有量（Ｐ）と、前記非晶性ポリエステル樹脂の含有量（Ｑ）との質量比（Ｐ／Ｑ）が、０．０１以上１以下である、請求項１〜４の何れか１項に記載の静電潜像現像用トナー。
【請求項６】
前記トナーコアが離型剤としてエステルワックスを含み、
前記離型剤の融点が６０℃以上８０℃以下である、請求項１〜５の何れか１項に記載の静電潜像現像用トナー。
【発明の詳細な説明】
【技術分野】
【０００１】
本発明は、静電像現像用トナーに関する。
【背景技術】
【０００２】
省エネルギー化、及び画像形成装置の小型化の観点から、定着ローラーを極力加熱することなく良好に定着可能なトナーが望まれている。一般に、低温定着性に優れるトナーの調製には、融点若しくはガラス転移点の低い結着樹脂又は低融点の離型剤が使用されることが多い。しかしながら、このようなトナーを高温で保存する場合にトナーに含まれるトナー粒子が凝集しやすいという問題がある。トナー粒子が凝集した場合、凝集しているトナー粒子の帯電量が、他の凝集していないトナー粒子と比較して低下しやすい。
【０００３】
そこで、低温定着性に優れるトナーを得る目的、高温でのトナーの保存安定性の向上の目的、及びトナーの耐ブロッキング性の向上の目的で、低融点の結着樹脂を含むトナーコアが、トナーコアに含まれる結着樹脂のガラス転移点（Ｔｇc）よりも高いガラス転移点を有する樹脂からなるシェル層により被覆されているコア−シェル構造のトナー粒子を含むトナーが使用されている。
【０００４】
特許文献１には、このようなコア−シェル構造のトナー粒子を含むトナーとして、熱硬化性成分を含む薄膜でトナーコアの表面が被覆されており、トナーコアの軟化温度が４０℃以上１５０℃以下であるトナー粒子を含むトナーが提案されている。
【先行技術文献】
【特許文献】
【０００５】
【特許文献１】特開２００４−１３８９８５号公報
【発明の概要】
【発明が解決しようとする課題】
【０００６】
しかし、特許文献１に記載のトナーは、トナーコアが低温で軟化可能であるように設計されているものの、必ずしも、低温で良好に定着されるわけではない。また、特許文献１に記載のトナーを用いて画像を形成する場合、定着温度が高いと、溶融したトナー粒子が加熱された定着ローラーへ融着することに起因して、オフセットが生じやすい。
【０００７】
本発明は、上記の課題に鑑みてなされたものであり、耐熱保存性及び低温定着性に優れ、更に高温でのオフセットの発生を抑制し得る静電潜像現像用トナーを提供することを目的とする。
【課題を解決するための手段】
【０００８】
本発明の静電潜像現像用トナーは、結着樹脂を含むトナーコアと、トナーコアの表面を被覆するシェル層とを含むトナー粒子を含有する。結着樹脂が結晶性ポリエステル樹脂と非晶性ポリエステル樹脂とを含む。結晶性ポリエステル樹脂の融点が８０℃以上１２０℃以下である。示差走査熱量計（ＤＳＣ）を用いてトナーを測定する場合、ガラス転移点がファーストラン時には確認されるが、セカンドラン時には確認されない。シェル層が、熱硬化性成分と熱可塑性成分とを含む樹脂を含有する。結晶性ポリエステル樹脂の結晶性指数が、１．０５以上１．０９以下である。結晶性ポリエステル樹脂の質量平均分子量（Ｍｗ）が、５６９８以上１２４５６以下である。結晶性ポリエステル樹脂の質量平均分子量（Ｍｗ）と結晶性ポリエステル樹脂の数平均分子量（Ｍｎ）との比率である分子量分布（Ｍｗ／Ｍｎ）が、４．７以上６．５以下である。結晶性ポリエステル樹脂の酸価が、４．６ｍｇＫＯＨ／ｇ以上２０．３ｍｇＫＯＨ／ｇ以下である。結晶性ポリエステル樹脂の水酸基価が、２０．１ｍｇＫＯＨ／ｇ以上４０．５ｍｇＫＯＨ／ｇ以下である。非晶性ポリエステル樹脂のガラス転移点が、５５℃以上７０℃以下である。非晶性ポリエステル樹脂の結晶性指数が、２．０３以上２．４５以下である。非晶性ポリエステル樹脂の質量平均分子量（Ｍｗ）が、３９０００以上５８０００以下である。非晶性ポリエステル樹脂の質量平均分子量（Ｍｗ）と非晶性ポリエステル樹脂の数平均分子量（Ｍｎ）との比率である分子量分布（Ｍｗ／Ｍｎ）が、２５以上３５以下である。非晶性ポリエステル樹脂の酸価が、５ｍｇＫＯＨ／ｇ以上１４ｍｇＫＯＨ／ｇ以下である。非晶性ポリエステル樹脂の水酸基価が、１４ｍｇＫＯＨ／ｇ以上３０ｍｇＫＯＨ／ｇ以下である。
【発明の効果】
【０００９】
本発明によれば、耐熱保存性及び低温定着性に優れ、更に高温でのオフセットの発生を抑制できる、静電潜像現像用トナーを提供できる。
【図面の簡単な説明】
【００１０】
【図１】吸熱曲線から、ファーストランにおけるトナーのガラス転移点（Ｔｇ）を測定する方法を説明する図である。
【図２】吸熱曲線から、セカンドランにおけるトナーのガラス転移点（Ｔｇ）を測定する方法を説明する図である。
【図３】結晶性ポリエステル樹脂の軟化点（Ｔｍ）を読み取る方法を説明する図である。
【図４】吸熱曲線から、結晶性ポリエステル樹脂の融点（Ｍｐc）を測定する方法を説明する図である。
【発明を実施するための形態】
【００１１】
以下、本発明の実施形態について詳細に説明するが、本発明は、以下の実施形態に何ら限定されず、本発明の目的の範囲内で、適宜変更を加えて実施できる。なお、説明が重複する箇所については、適宜説明を省略する場合があるが、発明の要旨を限定しない。
【００１２】
本実施形態に係る静電潜像現像用トナー（単にトナーともいう）は、複数のトナー粒子を含む粉体である。本実施形態に係るトナーは、例えば、画像形成装置で用いることができる。
【００１３】
画像形成装置では、トナーを含む現像剤を用いて静電潜像を現像する。これにより、感光体上に形成された静電潜像に、帯電したトナーが付着する。そして、付着したトナーを転写ベルトに転写した後、更に転写ベルト上のトナー像を記録媒体（例えば、紙）に転写する。その後、トナーを加熱して記録媒体に定着させる。これにより、記録媒体に画像が形成される。例えば、ブラック、イエロー、マゼンタ、シアンの４色のトナーを用いて形成したそれぞれのトナー像を重ね合わせれば、フルカラー画像を得ることができる。
【００１４】
トナー粒子は、粒子状のトナーコアと、トナーコアの表面を被覆するシェル層とを含む。トナーコアは結着樹脂を必須成分として含み、更に、結着樹脂中に、必要に応じて任意の成分（例えば、着色剤、離型剤、電荷制御剤、又は磁性粉）を含んでいてもよい。シェル層は熱硬化性成分と熱可塑性成分とを含む樹脂を含有する。
【００１５】
トナー粒子（トナー母粒子）の表面は、必要に応じて、外添剤を用いて処理されていてもよい。外添剤により処理される前のトナー粒子を、トナー母粒子と称する場合がある。また、トナーコアの表面に複数のシェル層が積層されていてもよい。
【００１６】
トナーコアがアニオン性を有し、シェル層がカチオン性を有することが好ましい。トナーコアがアニオン性を有することで、シェル層の形成時にカチオン性のシェル層の材料をトナーコアの表面に引き付けることが可能になる。詳しくは、例えば水性媒体中で負に帯電するトナーコアの材料と水性媒体中で正に帯電するシェル層の材料とのうちの一方が他方に電気的に引き寄せられ、例えばｉｎ−ｓｉｔｕ重合によりトナーコアの表面にシェル層が形成される。これにより、分散剤を用いて水性媒体中にトナーコアを過度に分散させずとも、トナーコアの表面に均一なシェル層を形成し易くなる。
【００１７】
トナーコア成分の大部分（例えば、８５質量％以上）を結着樹脂が占めることが好ましい。このため、結着樹脂の極性がトナーコア全体の極性に大きな影響を与える。例えば結着樹脂がエステル基、水酸基、エーテル基、酸基又はメチル基を有している場合には、トナーコアはアニオン性になる傾向が強くなり、例えば結着樹脂がアミノ基、アミン又はアミド基を有している場合には、トナーコアはカチオン性になる傾向が強くなる。
【００１８】
トナーは、１成分現像剤として用いてもよいし、所望のキャリアと混合して２成分現像剤において使用することもできる。
【００１９】
トナー粒子を構成するトナーコアは、結着樹脂を含む。結着樹脂は、結晶性ポリエステル樹脂と非晶性ポリエステル樹脂とを含む。また、後述するように、トナーコアは、熱硬化性成分と熱可塑性成分とを含む樹脂を含むシェル層で被覆されている。このため、結着樹脂としては、水酸基、カルボキシル基及びアミノ基からなる群から選択される１種以上の官能基を分子中に有する樹脂が好ましく、水酸基及び／又はカルボキシル基を分子中に有する樹脂がより好ましい。このような樹脂は、メチロールメラミンのような熱硬化性成分と反応して共有結合が形成される。従って、このような結着樹脂を用いると、シェル層がトナーコアに強固に結合しているトナーを調製できる。
【００２０】
更に、トナー粒子は熱硬化性成分を含む固いシェル層により保護されている構造を有しているため、現像器内で長期間トナー粒子がストレスを受けても、このトナー粒子は破砕されにくい。更に、シェル層はトナーコアに対して強固に結合し、トナーコアからの剥離が生じにくい。そのため、本実施形態のトナーは、耐熱保存性に優れる。
【００２１】
示差走査熱量計を用いて結晶性ポリエステル樹脂を含有する本発明のトナーを測定する場合、トナーのガラス転移点（Ｔｇ）が、ファーストラン時には確認されるが、セカンドラン時には確認されない。図１及び図２を参照して、このガラス転移点（Ｔｇ）の読み取り方を説明する。図１は、トナーにおけるファーストラン時の吸熱曲線である。図２は、トナーにおけるセカンドラン時の吸熱曲線である。図１及び図２の縦軸は熱流を示し、横軸は温度を示す。具体的には、アルミ皿に５ｍｇ以上２０ｍｇ以下のトナーを入れ、示差走査熱量計の測定部にセットする。次にファーストランとして、５℃以上２０℃以下を測定開始温度とし、５℃／分以上２０℃／分以下の速度で１００℃以上２００℃以下まで昇温を行う。その後、５℃／分以上２０℃／分以下で５℃以上２０℃以下まで冷却する。その後、セカンドランとして再度５℃／分以上２０℃／分以下で１００℃以上２００℃以下まで昇温を行う。このとき、図１及び図２に示すような吸熱曲線が得られる。
【００２２】
トナーのガラス転移点は、示差走査熱量計を用いて得られる吸熱曲線における比熱の変化点である。具体的には、ファーストラン時の吸熱曲線では、図１に示されるように、領域Ｒ１において吸熱曲線の傾き（比熱）が変化するため、ガラス転移点（Ｔｇ）を確認できる。一方、セカンドラン時の吸熱曲線では、図２に示されるように、領域Ｒ２において吸熱曲線の傾き（比熱）はほとんど変化しない。よって、セカンドラン時にはトナーのガラス転移点（Ｔｇ）を確認できない。トナーに含有される結晶性ポリエステル樹脂の結晶性が低いため、セカンドラン時の吸熱曲線では、トナーのガラス転移点（Ｔｇ）を確認できないと考えられる。
【００２３】
結晶性の高い結晶性ポリエステル樹脂を含むトナーにおいて、セカンドラン時の吸熱曲線は、ファーストラン時の吸熱曲線と同様な曲線となりやすい。このため、セカンドラン時においてもガラス転移点（Ｔｇ）を確認できる。本実施形態におけるファーストラン時にガラス転移点（Ｔｇ）を確認できるが、セカンドラン時に確認できなければ、低温定着性に優れるトナーコアとなる。このようなトナーは、トナーコアに含まれる結晶性ポリエステル樹脂の結晶性が高くなく、トナーコア中の非晶性ポリエステル樹脂との相溶性が向上するためである。
【００２４】
本実施形態のトナーは、結晶性ポリエステル樹脂を有する結着樹脂を含有するため、低温定着性に優れる。以下、結晶性ポリエステル樹脂と、非晶性ポリエステル樹脂とについて順に説明する。
【００２５】
結晶性ポリエステル樹脂は、アルコール成分とカルボン酸成分との縮重合又は共縮重合によって得られる。アルコール成分としては２価又は３価以上のアルコールを使用できる。２価のアルコール成分の具体例としては、ジオール類（例えば、エチレングリコール、ジエチレングリコール、トリエチレングリコール、１，２−プロパンジオール、１，３−プロパンジオール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコール）、ビスフェノール類（例えば、ビスフェノールＡ、水素添加ビスフェノールＡ、ポリオキシエチレン化ビスフェノールＡ、又はポリオキシプロピレン化ビスフェノールＡ）が挙げられる。
【００２６】
３価以上のアルコール成分の具体例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００２７】
これらのアルコール成分の中では、ポリエステル樹脂の結晶化を促進しやすいため、炭素原子数２〜８の脂肪族ジオールが好ましく、炭素原子数が２〜８であるα，ω−アルカンジオールがより好ましい。
【００２８】
結晶性ポリエステル樹脂を得るためには、アルコール成分中の炭素原子数２〜１０の脂肪族ジオールの割合が８０モル％以上であることが好ましく、９０モル％以上であることがより好ましい。同様に、アルコール成分に最も多量に含まれる成分（単一の化合物）の含有量が７０モル％以上であることが好ましく、９０モル％以上であることがより好ましく、１００モル％であることが最も好ましい。
【００２９】
カルボン酸成分としては２価又は３価以上のカルボン酸を使用できる。２価のカルボン酸成分の具体例としては、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバシン酸、アゼライン酸、マロン酸、アルキルコハク酸（例えば、ｎ−ブチルコハク酸、イソブチルコハク酸、ｎ−オクチルコハク酸、ｎ−ドデシルコハク酸、又はイソドデシルコハク酸）又はアルケニルコハク酸（例えば、ｎ−ブテニルコハク酸、イソブテニルコハク酸、ｎ−オクテニルコハク酸、ｎ−ドデセニルコハク酸、又はイソドデセニルコハク酸）が挙げられる。
【００３０】
３価以上のカルボン酸成分の具体例としては、１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。これらの２価又は３価以上のカルボン酸成分を、エステル形成性誘導体（例えば、酸ハライド、酸無水物、又は低級アルキルエステル）として用いてもよい。ここで、「低級アルキル」とは、炭素原子数が１から６であるアルキル基を意味する。
【００３１】
これらのカルボン酸成分の中では、ポリエステル樹脂の結晶化を促進しやすいことから、炭素原子数２〜１６の脂肪族ジカルボン酸が好ましく、炭素原子数が２〜１６であるα，ω−アルカンジカルボン酸がより好ましい。
【００３２】
結晶性ポリエステル樹脂を得るためには、カルボン酸成分中の炭素原子数２〜１６の脂肪族ジカルボン酸が７０モル％以上であることが好ましく、９０モル％以上であることがより好ましい。同様に、カルボン酸成分に最も多量に含まれる成分（単一の化合物）の含有量が７０モル％以上であることが好ましく、９０モル％以上であることがより好ましく、１００モル％であることが最も好ましい。
【００３３】
結晶性ポリエステル樹脂とは、結晶性指数が、０．９０以上１．１０未満であり、好ましくは０．９８以上１．０５以下であるポリエステル樹脂のことである。
【００３４】
結晶性ポリエステル樹脂の結晶性指数とは、軟化点（Ｔｍ）と融点（吸熱曲線中の最大吸熱ピークの温度、Ｍｐc）との比（Ｔｍ／Ｍｐc）から求めることができる。Ｔｍは、後述の方法に従って測定できる。なお、ポリエステル樹脂の結晶性指数は、単量体であるアルコール成分又はカルボン酸成分の、種類、及び使用量により適宜調整できる。結晶性ポリエステル樹脂は、単独で使用してもよく、２種以上を組み合わせて使用してもよい。
【００３５】
結晶性ポリエステル樹脂の軟化点（Ｔｍ）の測定には高化式フローテスター（例えば、株式会社島津製作所製「ＣＦＴ−５００Ｄ」）を用いる。測定試料（結晶性ポリエステル樹脂）を高化式フローテスターにセットし、ダイス細孔経１ｍｍ、プランジャー荷重２０ｋｇ／ｃｍ2、及び昇温速度６℃／分の条件で、１ｃｍ3の試料を溶融流出させて図３に示すようなＳ字カーブ（温度（℃）／ストローク（ｍｍ）に関するＳ字カーブ）を得る。このＳ字カーブの最初のショルダー部における温度が軟化点（Ｔｍ）である。
【００３６】
結晶性ポリエステル樹脂の軟化点（Ｔｍ）は、特に限定されないが、７０℃以上１００℃以下であることが好ましい。複数種類の結晶性ポリエステル樹脂を使用する場合、Ｔｍは複数の結晶性ポリエステル樹脂を均一に溶融混練した樹脂の軟化点（Ｔｍ）である。
【００３７】
本発明の結晶性ポリエステル樹脂はトナー中で結晶化しにくいもの、言い換えると非晶性ポリエステル樹脂と相溶しやすいもの、を添加する。通常、耐熱性と保存性とを両立させるためには、トナー中で結晶性ポリエステル樹脂をいかに結晶化させるかが重要になるが、本発明は熱硬化性成分と熱可塑性成分とを含むシェル層によって保存性を確保できるため、高い結晶化は必要なく、その分低温で溶けることに特化した材料を適応することができる。トナー中の結晶化のしやすさは示差走査熱量測定によって確認することができる。
【００３８】
結晶性ポリエステル樹脂の融点（Ｍｐc）の求め方を、図４を用いて説明する。結晶性ポリエステル樹脂の融点（Ｍｐc）は、例えば、示差走査熱量計（セイコーインスツル株式会社製「ＤＳＣ６２２０」）を用いて測定できる。具体的には、アルミ皿に１０ｍｇ以上２０ｍｇ以下の結晶性ポリエステル樹脂を入れ、測定部にセットする。リファレンスには空のアルミ皿を用いる。１０℃をスタートに１５０℃まで１０℃／分で昇温させる。このとき、図４に示すような融解熱曲線が得られる。この融解熱曲線において、観測される融解熱の最大ピーク温度を結晶性ポリエステル樹脂の融点（Ｍｐc）とする。
【００３９】
結晶性ポリエステル樹脂の融点（Ｍｐc）は８０℃以上１２０℃以下である。融点（Ｍｐc）が８０℃以上１２０℃以下である結晶性ポリエステル樹脂を含むトナーは、耐熱保存性及び低温定着性に優れ、更に高温でオフセットの発生を抑制できる。具体的には、融点（Ｍｐc）が低すぎる（８０℃未満である）結晶性ポリエステル樹脂を含むトナーは、高温環境下で容易に変形しやすく、高温で定着を行う際に定着ローラーに結着樹脂が付着しやすいため、耐熱保存性に劣り、高温でのオフセットの発生を抑制できない。融点（Ｍｐc）が高すぎる（１２０℃を超える）結晶性ポリエステル樹脂を含むトナーコアを用いて調製されたトナー粒子を含むトナーは、トナーを被記録媒体へ定着させる際にトナーコアが溶融し難いため、低温定着性に劣る。
【００４０】
非晶性ポリエステル樹脂は単独で使用されてもよく、２種以上を組み合わせて使用されてもよい。なお、非晶性ポリエステル樹脂の結晶性指数は、結晶性ポリエステル樹脂の結晶性指数の求め方と同様の方法で求めることができ、１．１０以上４．００以下であり、好ましくは１．５０以上３．００以下である。
【００４１】
非晶性ポリエステル樹脂を調製する場合、得られるポリエステル樹脂の結晶化を抑制する必要がある。ポリエステル樹脂の結晶化抑制方法は、特に限定されないが、一般的な結晶化抑制方法として、例えば以下の（１）〜（３）の方法があげられる。
【００４２】
（１）結晶性ポリエステル樹脂について説明した結晶化を促進したアルコール成分及びカルボン酸成分を少量だけ使用するか、使用しない方法。
【００４３】
（２）アルコール成分、及びカルボン酸成分として、それぞれ２種以上の化合物を使用する方法。
【００４４】
（３）ビスフェノールＡのアルキレンオキサイド付加物のようなアルコール成分や、アルキル置換コハク酸のようなカルボン酸成分を使用して結晶化を抑制する方法。
【００４５】
これらの結晶化抑制方法の中では、単量体の種類が少なく非晶性ポリエステル樹脂の調製が容易であることから、（３）の方法がより好ましい。（３）の方法では、アルコール成分（例えば、ビスフェノールＡのアルキレンオキサイド付加物）及びカルボン酸成分（例えば、アルキル置換コハク酸）の使用量を増やすほど結晶化を抑制しやすい。しかし、これらの単量体の使用量は、得られるポリエステル樹脂の結晶性指数と、他の物性とを考慮して、適宜調整されることが好ましい。なお、非晶性ポリエステル樹脂は単独で使用されてもよく、２種以上を組み合わせて使用されてもよい。
【００４６】
非晶性ポリエステル樹脂のガラス転移点（Ｔｇnc）は、特に限定されないが、５０℃以上７０℃以下であることが好ましく、６０℃以上６５℃以下であることがより好ましい。複数種類の非晶性ポリエステル樹脂を使用する場合、非晶性ポリエステル樹脂のガラス転移点（Ｔｇnc）は、複数の非晶性ポリエステル樹脂を均一に溶融混練した場合のガラス転移点である。非晶性ポリエステル樹脂のガラス転移点（Ｔｇnc）は、Ｍｐcの測定方法と同様の方法に従い、示差走査熱量計を用いて測定できる。
【００４７】
非晶性ポリエステル樹脂の質量平均分子量（Ｍｗ）は、コアの強度及びトナーの定着性を向上させるために、３９，０００以上５８，０００以下であることが好ましい。非晶性ポリエステル樹脂の分子量分布（Ｍｗ／Ｍｎ）は８以上５０以下であることが好ましい。ここで、分子量分布（Ｍｗ／Ｍｎ）とは、非晶性ポリエステル樹脂の数平均分子量（Ｍｎ）に対する非晶性ポリエステル樹脂の質量平均分子量（Ｍｗ）の比率である。非晶性ポリエステル樹脂の質量平均分子量（Ｍｗ）と数平均分子量（Ｍｎ）とはゲルパーミエーションクロマトグラフィーを用いて測定できる。
【００４８】
非晶性ポリエステル樹脂の酸価は、十分なアニオン性を有するため、５ｍｇＫＯＨ／ｇ以上３０ｍｇＫＯＨ／ｇ以下であることが好ましい。同様の理由から、非晶性ポリエステル樹脂の水酸基価は、１５ｍｇＫＯＨ／ｇ以上８０ｍｇＫＯＨ／ｇ以下であることが好ましい。
【００４９】
非晶性ポリエステル樹脂の酸価及び水酸基価は、非晶性ポリエステル樹脂を製造する際の、アルコール成分とカルボン酸成分との使用量を適宜変更することで調整できる。また、非晶性ポリエステル樹脂の分子量を上げると、非晶性ポリエステル樹脂の酸価及び水酸基価が低下する傾向がある。
【００５０】
結着樹脂において、非晶性ポリエステル樹脂の含有量（Ｑ）に対する結晶性ポリエステル樹脂の含有量（Ｐ）の比率（Ｐ／Ｑ、質量比）が、耐熱保存性及び低温定着性に優れ、高温でのオフセットを抑制するために、０．０１以上１以下であることが好ましい。
【００５１】
結着樹脂は、結晶性ポリエステル樹脂及び非晶性ポリエステル樹脂とは異なる他の熱可塑性樹脂（以下、他の熱可塑性樹脂）を含んでいてもよい。他の熱可塑性樹脂は、従来からトナー用の結着樹脂として使用される熱可塑性樹脂から適宜選択される。
【００５２】
結着樹脂中の結晶性ポリエステル樹脂の含有量（Ｐ）と非晶性ポリエステル樹脂の含有量（Ｑ）との合計は、７０質量％以上が好ましく、８０質量％以上がより好ましく、９０質量％以上が特に好ましく、１００％が最も好ましい。
【００５３】
着色剤としては、トナー粒子の色に合わせて、公知の顔料や染料を用いることができる。好適な着色剤の具体例としては以下の着色剤が挙げられる。着色剤の使用量は、結着樹脂１００質量部に対して１質量部以上３０質量部以下であることが好ましい。
【００５４】
黒色着色剤としては、カーボンブラックが挙げられる。また、例えば、後述するイエロー着色剤、マゼンタ着色剤、及びシアン着色剤を用いて黒色に調色された着色剤も、黒色着色剤として利用できる。
【００５５】
トナー粒子がカラートナーである場合、用いられる着色剤としては、例えば、イエロー着色剤、マゼンタ着色剤、又はシアン着色剤が挙げられる。
【００５６】
イエロー着色剤としては、例えば、縮合アゾ化合物、イソインドリノン化合物、アントラキノン化合物、アゾ金属錯体、メチン化合物、又はアリルアミド化合物が挙げられる。具体的には、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ネフトールイエローＳ、ハンザイエローＧ、又はＣ．Ｉ．バットイエローが挙げられる。
【００５７】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、又はペリレン化合物が挙げられる。具体的には、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）が挙げられる。
【００５８】
シアン着色剤としては、例えば、銅フタロシアニン化合物、銅フタロシアニン誘導体、アントラキノン化合物、又は塩基染料レーキ化合物が挙げられる。具体的には、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーが挙げられる。
【００５９】
離型剤は、トナーの定着性や耐オフセット性を向上させる目的で使用される。離型剤の使用量は、結着樹脂１００質量部に対して、１質量部以上３０質量部以下であることが好ましく、５質量部以上２０質量部以下であることがより好ましい。
【００６０】
離型剤としてはワックスが好ましい。ワックスの例としては、エステルワックス、ポリエチレンワックス、ポリプロピレンワックス、フッ素樹脂系ワックス、フィッシャートロプシュワックス、パラフィンワックス、又はモンタンワックスが挙げられる。これらの離型剤の中では、エステルワックスがより好ましい。エステルワックスとしては、合成エステルワックス又は天然エステルワックス（カルナウバワックス又はライスワックス）が挙げられる。合成エステルワックスであれば、合成原料を適宜選択することで離型剤の融点（Ｍｐr）を後述する好適な範囲に調整しやすいため、合成エステルワックスがより好ましい。これらの離型剤は２種以上を組み合わせて使用できる。なお、離型剤の融点（Ｍｐr）は示差走査熱量計を用いて測定される。
【００６１】
合成エステルワックスを製造する方法は、化学合成法であれば特に限定されない。例えば、公知の方法（酸触媒の存在下でのアルコールとカルボン酸との反応、又はカルボン酸ハライドとアルコールとの反応）を用いて合成エステルワックスを製造することができる。なお、合成エステルワックスの原料は、例えば、天然物に由来するもの（例えば、天然油脂から製造される長鎖脂肪酸）でもよいし、合成品として市販されているものでもよい。
【００６２】
離型剤の融点（Ｍｐr）は、５０℃以上８０℃以下であることが好ましい。離型剤の融点（Ｍｐr）は示差走査熱量計を用いて測定される吸熱曲線中の最大吸熱ピークの温度である。離型剤の融点（Ｍｐr）が５０℃以上８０℃以下である離型剤を用いたトナーは、低温定着性に優れ、高温でのオフセットの発生を抑制できる。
【００６３】
トナーコア又はシェル層には、トナーコア中の結着樹脂の酸価を調整したり、又はシェル層の帯電性を調整したりするために電荷制御剤が使用されてもよい。
【００６４】
トナーコアは、必要に応じて、結着樹脂中に磁性粉を含有させてもよい。磁性粉を含むトナーコアを含むトナー粒子を含有するトナーは、磁性１成分現像剤として使用される。好適な磁性粉としては、鉄（例えば、フェライト、又はマグネタイト）、強磁性金属（例えば、コバルト、又はニッケル）、鉄及び／又は強磁性金属を含む合金、鉄及び／又は強磁性金属を含む化合物、熱処理のような強磁性化処理を施された強磁性合金、又は二酸化クロムが挙げられる。
【００６５】
磁性粉の粒子径は、０．１μｍ以上１．０μｍ以下であることが好ましく、０．１μｍ以上０．５μｍ以下であることがより好ましい。このような範囲の粒子径の磁性粉を用いる場合、結着樹脂中に磁性粉を均一に分散させやすい。
【００６６】
磁性粉の使用量は、トナーを１成分現像剤として使用する場合は、トナー全量を１００質量部とする場合に、３５質量部以上６０質量部以下であることが好ましく、４０質量部以上６０質量部以下であることがより好ましい。また、トナーを２成分現像剤において使用する場合は、トナー全量を１００質量部に対し、２０質量部以下であることが好ましく、１５質量部以下であることがより好ましい。
【００６７】
シェル層を構成する樹脂は、熱硬化性成分と熱可塑性成分とを含む。
【００６８】
シェル層を構成する樹脂の熱可塑性成分は、熱硬化性成分で架橋されている。こうすることでシェル層は、熱可塑性成分に基づく適度な柔軟性と、熱硬化性成分が形成する三次元の架橋構造に基づく適度な機械的強度との両方を兼ね備える。このため、このようなシェル層を有するトナー粒子から構成されるトナーは、耐熱保存性及び低温定着性に優れる。詳しくは、シェル層は保管時又は輸送時に容易に破壊されない。一方、定着時には、温度及び圧力が付与されることで容易に破壊され、トナーコアの軟化又は溶融が速やかに進行する。このため、低い温度でトナーを記録媒体に定着させることが可能になる。
【００６９】
なお、熱可塑性成分には、官能基の導入、酸化、還元、又は原子の置き換えなど、熱可塑性成分の母体の構造又は性質を大幅に変えない程度の改変がなされた単位が含まれる。また、熱硬化性成分には、官能基の導入、酸化、還元、又は原子の置き換えなど、熱硬化性成分の母体の構造又は性質を大幅に変えない程度の改変がなされた単位が含まれる。
【００７０】
熱硬化性成分を樹脂に導入するために用いられるモノマーは、メラミン樹脂、尿素樹脂、及びグリオキザール樹脂からなる群から選択される１種以上の熱硬化性樹脂の形成に使用されるモノマー又はプレポリマーであることが好ましい。
【００７１】
メラミン樹脂は、メラミンとホルムアルデヒドとの重縮合物である。メラミン樹脂の形成に使用されるモノマーはメラミンである。尿素樹脂は尿素とホルムアルデヒドとの重縮合物である。尿素樹脂の形成に使用されるモノマーは尿素である。グリオキザール樹脂は、グリオキザールと尿素との反応生成物とホルムアルデヒドとの重縮合物である。グリオキザール樹脂の形成に使用されるモノマーはグリオキザールと尿素との反応生成物である。メラミン、尿素及びグリオキザールと反応させる尿素は、公知の変性を受けていてもよい。熱硬化性成分を樹脂に導入するために用いられるモノマーは、シェル層の形成前にホルムアルデヒドによりメチロール化された誘導体として使用され得る。
【００７２】
シェル層は、メラミン、尿素又はグリオキザールに由来する窒素原子を含むことが好ましい。これにより、窒素原子を含むシェル層を備える本実施形態のトナーは、正帯電されやすい。よって、本実施形態のトナーを正帯電させて画像を形成する場合、トナーに含まれるトナー粒子が、所望する帯電量に正帯電されやすい。トナーに含まれるトナー粒子を、所望する帯電量に正帯電させやすい点から、シェル層中の窒素原子の含有量は、１０質量％以上であることが好ましい。
【００７３】
熱可塑性成分は、熱硬化性成分が有する官能基との反応性を有する官能基を有するものが好ましい。例えば、熱可塑性成分は活性水素原子を含む官能基（例えば、水酸基、カルボキシル基、又はアミノ基）を有することが好ましい。アミノ基は、カルバモイル基（−ＣＯＮＨ2）として熱可塑性成分中に含まれてもよい。シェル層の形成が容易であるため、熱可塑性成分を樹脂に導入するために用いられるモノマーとしては、（メタ）アクリルアミド、又はカルボジイミド基、オキサゾリン基、又はグリシジル基等を有する熱可塑性樹脂を構成するモノマーが好ましい。
【００７４】
熱可塑性成分を樹脂に導入するために用いられるモノマーの具体例としては、アクリル系樹脂、スチレンアクリル系共重合体樹脂、シリコーン−（メタ）アクリルグラフト共重合体、ウレタン樹脂、ポリエステル樹脂、ポリビニルアルコール、又はエチレンビニルアルコール共重合体を構成するモノマーが挙げられる。これらの熱可塑性成分を樹脂に導入するために用いられるモノマーは、カルボジイミド基、オキサゾリン基、又はグリシジル基等を有するモノマーであってもよい。これらの中でも、熱可塑性成分を樹脂に導入するために用いられるモノマーとしては、アクリル系樹脂、スチレンアクリル系共重合体樹脂、又はシリコーン−（メタ）アクリルグラフト共重合体を構成するモノマーが好ましく、アクリル系樹脂を構成するモノマーがより好ましい。
【００７５】
アクリル系樹脂の調製に用いることができるアクリル系のモノマーの例としては、（メタ）アクリル酸；（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル）；（メタ）アクリル酸アリールエステル（例えば、（メタ）アクリル酸フェニル）；（メタ）アクリル酸ヒドロキシアルキルエステル（例えば、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチル）；（メタ）アクリルアミド；（メタ）アクリル酸のエチレンオキシド付加物；アルキルエーテル（例えば、（メタ）アクリル酸エステルのエチレンオキシド付加物のメチルエーテル、エチルエーテル、ｎ−プロピルエーテル、又はｎ−ブチルエーテル）が挙げられる。なお、アクリル酸及びメタクリル酸を包括的に「（メタ）アクリル酸」と総称する場合がある。
【００７６】
結着樹脂の溶解、又はトナーコア中の離型剤成分の溶出が生じにくいため、シェル層の形成は水性媒体中で行われることが好ましい。このため、シェル層の形成に用いられる熱可塑性成分を樹脂に導入するために用いられるモノマーは水溶性であることが好ましく、特に熱可塑性成分を樹脂に導入するために用いられるモノマーを水溶液として用いることが好ましい。
【００７７】
シェル層の厚さは、１ｎｍ以上２０ｎｍ以下であることが好ましく、１ｎｍ以上１０ｎｍ以下であることがより好ましい。シェル層が厚すぎると、トナーを被記録媒体へ定着させる際に圧力が加えられても、シェル層が破壊されにくい。この場合、トナーコアに含まれる結着樹脂及び離型剤の軟化又は溶融が速やかに進行せず、低温域でトナーを被記録媒体上に定着させにくい。一方、薄過ぎるシェル層は強度が低く、輸送時のような状況での衝撃によってシェル層が破壊される場合がある。ここで、高温でトナーを保存する場合、シェル層の少なくとも一部が破壊されたトナー粒子は凝集しやすい。なぜなら、高温下では、シェル層における破壊された箇所を通じて、離型剤のような成分がトナー粒子の表面に染み出しやすいためである。
【００７８】
シェル層の厚さは、トナー粒子の断面のＴＥＭ撮影像を市販の画像解析ソフトウェアを用いて解析することによって計測できる。市販の画像解析ソフトウェアとしては、例えば、ＷｉｎＲＯＯＦ（三谷商事株式会社製）が挙げられる。具体的には、トナーの断面の略中心で直交する２本の直線を引き、２本の直線上の、シェル層と交差する４箇所の長さを測定する。このようにして測定される４箇所の長さの平均値を、測定対象の１個のトナー粒子が備えるシェル層の厚さとする。このようなシェル層の厚さの測定を、１０個以上のトナー粒子に対して行い、測定対象の複数のトナー粒子それぞれが備えるシェル層の膜厚の平均値を求める。求められる平均値を、トナー粒子が備えるシェル層の膜厚とする。
【００７９】
シェル層が薄過ぎる場合、ＴＥＭ撮影像上でシェル層とトナーコアとの界面が不明瞭であるため、シェル層の厚さの測定が困難である場合がある。このような場合、ＴＥＭ撮影とエネルギー分散Ｘ線分光分析（ＥＤＸ）とを組み合わせて、ＴＥＭ撮影像中で、シェル層の材料に特徴的な元素（例えば、窒素）のマッピングを行い、シェル層とトナーコアとの界面を明確化して、シェル層の厚さを計測すればよい。
【００８０】
シェル層の厚さを調整するために、シェル層を形成するために使用される材料（熱硬化性成分、及び熱可塑性成分）の使用量を調整する。
【００８１】
トナー粒子の表面には、必要に応じて外添剤を付着させてもよい。外添剤としては、シリカ、又は金属酸化物（例えば、アルミナ、酸化チタン、酸化マグネシウム、酸化亜鉛、チタン酸ストロンチウム又はチタン酸バリウム）の微粒子が挙げられる。
【００８２】
外添剤の粒子径は、０．０１μｍ以上１．０μｍ以下であることが好ましい。外添剤の使用量は、トナー母粒子１００質量部に対して１質量部以上１０質量部以下であることが好ましく、２質量部以上５質量部以下であることがより好ましい。
【００８３】
本実施形態のトナーは、所望のキャリアと混合して２成分現像剤において使用できる。２成分現像剤を調製する場合、磁性キャリアを用いることが好ましい。
【００８４】
好適なキャリアとしては、キャリアコアが樹脂で被覆されたものが挙げられる。キャリアコアの具体例としては、鉄、酸化処理鉄、還元鉄、マグネタイト、銅、ケイ素鋼、フェライト、ニッケル、又はコバルトの粒子；これらの材料とマンガン、亜鉛、又はアルミニウムのような金属との合金の粒子；鉄−ニッケル合金、又は鉄−コバルト合金の粒子；セラミックス（酸化チタン、酸化アルミニウム、酸化銅、酸化マグネシウム、酸化鉛、酸化ジルコニウム、炭化ケイ素、チタン酸マグネシウム、チタン酸バリウム、チタン酸リチウム、チタン酸鉛、ジルコン酸鉛、又はニオブ酸リチウム）の粒子；高誘電率物質（リン酸二水素アンモニウム、リン酸二水素カリウム、又はロッシェル塩）の粒子；樹脂中に上記粒子を分散させた樹脂キャリアが挙げられる。
【００８５】
キャリアコアを被覆する樹脂の例としては、アクリル系重合体、スチレン系重合体、スチレンアクリル系共重合体、オレフィン系重合体（ポリエチレン、塩素化ポリエチレン、又はポリプロピレン）、ポリ塩化ビニル、ポリ酢酸ビニル、ポリカーボネート樹脂、セルロース樹脂、ポリエステル樹脂、不飽和ポリエステル樹脂、ポリアミド樹脂、ウレタン樹脂、エポキシ樹脂、シリコーン樹脂、フッ素樹脂（ポリテトラフルオロエチレン、ポリクロロトリフルオロエチレン、又はポリフッ化ビニリデン）、フェノール樹脂、キシレン樹脂、ジアリルフタレート樹脂、ポリアセタール樹脂、又はアミノ樹脂が挙げられる。これらの樹脂は２種以上を組み合わせて使用できる。
【００８６】
キャリアの粒子径は、電子顕微鏡により測定され、２０μｍ以上１２０μｍ以下であることが好ましく、２５μｍ以上８０μｍ以下であることがより好ましい。
【００８７】
トナーを２成分現像剤において用いる場合、トナーの含有量は、２成分現像剤の質量に対して、３質量％以上２０質量％以下であることが好ましく、５質量％以上１５質量％以下であることが好ましい。
【００８８】
［トナーの製造方法］
トナーの製造方法は、トナーコアを上記の所定の材料からなるシェル層で被覆できる方法であれば特に限定されない。以下、本実施形態の静電潜像現像用トナーの好適な製造方法について説明する。この製造方法は、トナーコアを製造する工程（トナーコア製造工程）と、トナーコアの表面にシェル層を形成する工程（シェル層形成工程）とを含む。
【００８９】
トナーコア製造工程は、結着樹脂中に、任意成分（着色剤、電荷制御剤、離型剤、又は磁性粉のような成分）を良好に分散させることができれば特に限定されず、公知の方法を適宜採用できる。トナーコア製造工程には、粉砕法、凝集法等が採用される。
【００９０】
粉砕法は、結着樹脂と、任意成分（着色剤、離型剤、電荷制御剤、又は磁性粉）とを混合し（混合工程）、更に混合物を溶融混練（混練工程）し、得られる混練物を粉砕し（粉砕工程）分級して（分級工程）、所望の粒子径のトナーコアを得る方法である。粉砕法によれば、トナーコアの調製が比較的容易である。しかし、粉砕工程を経てトナーコアを得るために、凝集法と比較すると、球形度の高いトナーコアを得にくい。しかし、後述するシェル層の形成工程ではシェル層の硬化反応が進行する前に、トナーコアが表面張力によって収縮するか、やや軟化することでトナーコアが球形化される。従って、本実施形態のトナーを製造する場合、トナーコアの球形度が幾分低くても大きなデメリットとはならない。
【００９１】
凝集法は、例えば、凝集工程及び合一化工程を含む。凝集工程は、トナーコアを構成する成分を含む微粒子を、水性媒体中で凝集させて凝集粒子を形成させる工程である。合一化工程は、前記凝集粒子に含まれる成分を、水性媒体中で合一化させてトナーコアを形成させる工程である。トナーコアの調製方法として凝集法を用いる場合、形状が均一であり、粒子径の揃ったトナーコアを得やすい。
【００９２】
トナーコアの摩擦帯電量は負極性であることが好ましく、−１０μＣ／ｇ以下であることがより好ましい。摩擦帯電量の測定方法について以下に述べる。日本画像学会から提供される標準キャリア（負帯電極性トナー用標準キャリア「Ｎ−０１」）と、トナーコアとを、ターブラーミキサーを用いて３０分間混合する。この時、トナーコアの使用量は、標準キャリアの質量に対して７質量％である。混合後、トナーコアの摩擦帯電量を、Ｑ／ｍメーター（トレック社製「ＭＯＤＥＬ  ２１０ＨＳ−２Ａ」）を用いて測定する。このようにして測定されるトナーコアの摩擦帯電量は、トナーコアが正負何れの極性に帯電されやすいかの指標と、トナーコアの帯電されやすさの指標となる。
【００９３】
トナーコアは、ｐＨ４に調整された水性媒体中で測定されるゼータ電位が、負極性であることが好ましく、−１０ｍＶ以下であることがより好ましい。ｐＨ４の分散液中のゼータ電位の測定方法について以下に述べる。トナーコア０．２ｇと、イオン交換水８０ｍＬと、ノニオン系界面活性剤（ポリビニルピロリドン、日本触媒株式会社製「Ｋ−８５」、濃度１質量％）２０ｇとを、マグネットスターラーを用いて混合し、トナーコアを均一に溶媒に分散させて分散液を得る。その後、希塩酸を加えて分散液のｐＨを４に調整する。この分散液を測定試料として用い、分散液中のトナーコアのゼータ電位を、ゼータ電位・粒度分布測定装置（ベックマン・コールター株式会社製「Ｄｅｌｓａ  Ｎａｎｏ  ＨＣ」）を用いて測定する。
【００９４】
通常、トナーコアの表面に均一なシェル層を形成する場合、分散剤を含む水性媒体中でトナーコアを十分に分散させておく必要がある。しかし、トナーコアについて、上記の特定の条件で測定される標準キャリアとの摩擦帯電量が所定の範囲内である場合、水性媒体中で、トナーコアと、含窒素化合物であって水性媒体中で正に帯電する熱硬化性成分とのうちの一方が他方に電気的に引き寄せられる。そして、トナーコアの表面では、トナーコアに吸着された熱硬化性成分と熱可塑性成分との反応が良好に進行する。このため、分散剤を用いずとも、均一にシェル層を形成できる。トナー粒子を製造する際に、排水負荷の非常に高い分散剤を用いないことによって、排水を希釈することなく排出される排水の全有機炭素濃度を１５ｍｇ／Ｌ以下の低いレベルとすることが可能となる。
【００９５】
トナーコアのｐＨ４の水性媒体中でのゼータ電位が所定の範囲内である場合にも、水性媒体中でトナーコアの表面にシェル層を形成する際に同様の効果が得られる。
【００９６】
シェル層形成工程においては、トナーコアを被覆するようにシェル層が形成される。シェル層は、メラミン、尿素、若しくはグリオキザールと尿素との反応生成物、又はこれらとホルムアルデヒドとの付加反応によって生成される前駆体（メチロール化物）と、熱可塑性成分とを用いて形成されることが好ましい。また、シェル層の形成に用いる溶媒に対する結着樹脂の溶解を防いだり、又はトナーコアに含まれる離型剤のような成分の溶出を防いだりする必要があるため、水のような溶媒中でシェル層の形成が行われることが好ましい。
【００９７】
シェル層の形成は、トナーコアを含む水性分散液に、シェル層の材料を添加して行われることが好ましい。水性媒体中にトナーコアを良好に分散させるためには、例えば、分散液を強力に攪拌できる装置（例えば、プライミクス株式会社製「ハイビスミックス」）を用いてトナーコアを水性媒体中に機械的に分散させる方法、分散剤を含有する水性媒体中でトナーコアを分散させる方法が挙げられる。
【００９８】
上記水性分散液のｐＨは、シェル層を形成するための材料を添加する前に、酸性物質を用いて４程度に調整されることが好ましい。分散液のｐＨを酸性側に調整することで、後述するシェル層を形成するための材料の重縮合反応が促進される。
【００９９】
必要に応じて上記水性分散液のｐＨを調整した後、水性媒体中で、シェル層を形成するための材料とトナーコアとを混合する。その後、水性分散液中で、トナーコアの表面でのシェル層を形成するための材料間の反応を進行させて、トナーコアの表面を被覆するようにシェル層を形成する。
【０１００】
トナーコアの表面でシェル層を形成する際の温度は、シェル層の形成が良好に進行するために、４０℃以上９５℃以下であることが好ましく、５０℃以上８０℃以下であることがより好ましい。
【０１０１】
上記のようにしてシェル層を形成した後、シェル層で被覆されたトナーコアを含む水性分散液を常温まで冷却して、トナー粒子（トナー母粒子）の分散液を得る。その後、必要に応じて、トナー粒子を洗浄する工程（洗浄工程）、トナー粒子を乾燥する工程（乾燥工程）、及びトナー母粒子の表面に外添剤を付着させる工程（外添工程）から選択される１以上の工程を経て、トナー粒子の分散液からトナーが回収される。
【０１０２】
洗浄工程では、トナー粒子（トナー母粒子）を水を用いて洗浄する。好適な洗浄方法としては、トナー粒子を含む水性分散液から、固液分離によりトナー粒子をウエットケーキとして回収し、得られるウエットケーキを、水を用いて洗浄する方法；トナー粒子を含む分散液中のトナー粒子を沈降させ、上澄み液を水と置換し、置換後にトナー粒子を水に再分散させる方法が挙げられる。
【０１０３】
乾燥工程では、トナー粒子（トナー母粒子）を乾燥させる。トナー粒子を乾燥させる好適な方法としては、乾燥機（例えば、スプレードライヤー、流動層乾燥機、真空凍結乾燥機又は減圧乾燥機）を用いる方法が挙げられる。これらの方法の中では、乾燥中のトナー粒子の凝集を抑制するため、スプレードライヤーを用いる方法が好ましい。スプレードライヤーを用いる場合、トナー粒子の分散液と共に、シリカのような外添剤の分散液を噴霧することによって、トナー粒子の表面に外添剤を付着することができる。
【０１０４】
外添工程では、トナー粒子（トナー母粒子）の表面に外添剤を付着させる。外添剤を付着させる好適な方法としては、外添剤がトナー粒子表面に埋没しないような条件で、混合機（例えば、ＦＭミキサー又はナウターミキサー（登録商標））を用いて、トナー粒子と外添剤とを混合する方法が挙げられる。
【０１０５】
以上説明した本発明の静電潜像現像用トナーは、耐熱保存性及び低温定着性に優れ、更に高温でのオフセットの発生を抑制できる。このため、本発明の静電潜像現像用トナーは、種々の画像形成装置で好適に使用できる。
【実施例】
【０１０６】
以下、実施例を用いて本発明を更に具体的に説明する。なお、本発明は実施例の範囲に何ら限定されるものではない。
【０１０７】
［結晶性ポリエステル樹脂Ａ〜Ｆ］
表１に示すような物性を有する結晶性ポリエステル樹脂Ａ〜Ｆを準備した。
【０１０８】
【表１】
0006043330.tif 000002
【０１０９】
［非晶性ポリエステル樹脂Ａ〜Ｃ］
表２に示すような物性を有する非晶性ポリエステル樹脂Ａ〜Ｃを準備した。
【０１１０】
【表２】
0006043330.tif 000003
【０１１１】
なお、結晶性ポリエステル樹脂及び非晶性ポリエステル樹脂の軟化点（Ｔｍ）の測定には高化式フローテスター（株式会社島津製作所製「ＣＦＴ−５００Ｄ」）を用いて測定した。測定試料（結晶性ポリエステル樹脂）を高化式フローテスターにセットし、ダイス細孔経１ｍｍ、プランジャー荷重２０ｋｇ／ｃｍ2、及び昇温速度６℃／分の条件で、１ｃｍ3の試料を溶融流出させてＳ字カーブ（温度（℃）／ストローク（ｍｍ）に関するＳ字カーブ）を得た。このＳ字カーブの最初のショルダー部における温度を軟化点（Ｔｍ）とした。
【０１１２】
結晶性ポリエステル樹脂の融点（Ｍｐc）は、示差走査熱量計（セイコーインスツル株式会社製「ＤＳＣ６２２０」）を用いて、測定した。アルミ皿に１０ｍｇの結晶性ポリエステル樹脂を入れ、測定部にセットした。リファレンスには空のアルミ皿を用いた。１０℃をスタートに１５０℃まで１０℃／分で昇温させた。この融解熱曲線において、観測される融解熱の最大ピーク温度を結晶性ポリエステル樹脂の融点（Ｍｐc）とした。
【０１１３】
上記方法により測定された、結晶性ポリエステル樹脂Ａ〜Ｆ及び非晶性ポリエステル樹脂Ａ〜Ｃの軟化点（Ｔｍ）及び融点（Ｍｐc）を用いて、これら樹脂それぞれの結晶性指数（Ｔｍ／Ｍｐc）を算出した。
【０１１４】
［離型剤Ａ〜Ｃ］
以下の離型剤Ａ〜Ｃを準備した。
離型剤Ａ：エステルワックス（日油株式会社製「ＷＥＰ−３」、融点（Ｍｐr）：７５℃）
離型剤Ｂ：エステルワックス（日油株式会社製「ＷＥＰ−２」、融点（Ｍｐr）：６０℃）
離型剤Ｃ：エステルワックス（日油株式会社製「ＷＥＰ−８」、融点（Ｍｐr）：８０℃）
【０１１５】
以下の熱可塑性成分Ａ〜Ｄを準備した。
熱可塑性成分Ａ：水溶性ポリアクリルアミド（ＤＩＣ株式会社製「ＢＥＣＫＡＭＩＮＥ（登録商標）  Ａ−１」、固形分濃度１１質量％の水溶液）
熱可塑性成分Ｂ：アクリルアミド系共重合体（単量体組成：メタクリル酸２−ヒドロキシエチル／アクリルアミド／メタクリル酸−メトキシポリエチレングリコール＝３０／５０／２０（モル比率）、固形分濃度５質量％の水溶液、ガラス転移点（Ｔｇnc）：１１０℃、質量平均分子量：５５，０００）
熱可塑性成分Ｃ：シリコーン−アクリルグラフト共重合体（東亞合成株式会社製「サイマック  ＵＳ−４８０」、固形分濃度２５質量％の水溶液）
熱可塑性成分Ｄ：水溶性ウレタン樹脂（第一工業製薬株式会社製「スーパーフレックス１７０」、固形分濃度３０質量％の水溶液）
【０１１６】
実施例１
［トナーコアの調製］
結着樹脂として、結晶性ポリエステル樹脂Ａを２２．５質量部、非晶性ポリエステル樹脂Ａを６７．５質量部、着色剤（Ｃ．Ｉ．ピグメントブルー１５：３、銅フタロシアニン）を５質量部、及び離型剤Ａを５質量部とを、混合機（ＦＭミキサー）を用いて混合し、混合物を得た。
【０１１７】
次いで、得られた混合物を、２軸押出機（株式会社池貝製「ＰＣＭ−３０」）を用いて溶融混練して、混練物を得た。混練物を機械式粉砕機（フロイント・ターボ株式会社製「ターボミル」）を用いて粉砕し、粉砕物を得た。粉砕物を分級機（日鉄鉱業株式会社製「エルボージェット」）を用いて分級し、体積中位径（Ｄ50）が６．０μｍのトナーコアを得た。トナーコアの体積中位径は、コールターカウンターマルチサイザー３（ベックマン・コールター株式会社製）を用いて測定した。このトナーコアの一部を取り出し、標準キャリアとの摩擦帯電量の測定とｐＨ４の分散液中のゼータ電位の測定とに用いた。
【０１１８】
実施例１のトナーの調製に用いるトナーコアに関し、標準キャリアとの摩擦帯電量は−２０μＣ／ｇであり、ｐＨ４の分散液中でのゼータ電位は−３０ｍＶであった。標準キャリアとの摩擦帯電量とｐＨ４の分散液中でのゼータ電位との測定は下記に示すように行った。
【０１１９】
＜標準キャリアとの摩擦帯電量の測定方法＞
日本画像学会から提供される標準キャリアＮ−０１（負帯電極性トナー用標準キャリア）と、標準キャリアの質量に対して７質量％のトナーコアとを、ターブラーミキサーを用いて３０分間混合した。得られた混合物を測定試料として、標準キャリアと摩擦させた場合のトナーコアの摩擦帯電量を、Ｑ／ｍメーター（トレック社製「ＭＯＤＥＬ  ２１０ＨＳ−２Ａ」）を用いて測定した。このようにして測定される摩擦帯電量は、トナーコアが正負何れの極性に帯電されやすいかと、トナーコアの帯電されやすさの指標となる。
【０１２０】
＜ｐＨ４の分散液中のゼータ電位の測定方法＞
トナーコア０．２ｇを、１％濃度のノニオン系界面活性剤（ポリビニルピロリドン、Ｋ−８５、日本触媒株式会社製）２０ｇを溶解させたイオン交換水８０ｇ（ｍＬ）に加え、マグネットスターラーを用いて混合し、トナーコアを均一に溶媒に分散させて分散液を得た。その後、分散液に希塩酸を加えて、分散液のｐＨを４に調整し、ｐＨ４のトナーコアの分散液を得た。ｐＨ４のトナーコアの分散液を測定試料として用い、分散液中のトナーコアのゼータ電位を、ゼータ電位・粒度分布測定装置（Ｄｅｌｓａ  Ｎａｎｏ  ＨＣ、ベックマン・コールター株式会社製）を用いて測定した。
【０１２１】
［シェル層形成工程］
温度計、及び攪拌羽根を備えた容量１Ｌの３つ口フラスコに、イオン交換水３００ｍＬを入れた後、ウォーターバスを用いてフラスコ内部の温度を３０℃に保持した。次いで、フラスコ内に希塩酸を加えて、フラスコ内の水性媒体のｐＨを４に調整した。ｐＨ調整後、フラスコ内に、シェル層の原料として、ヘキサメチロールメラミン初期重合体の水溶液（昭和電工株式会社製「ミルベン（登録商標）レジンＳＭ−６０７」、固形分濃度８０質量％）２ｍＬと、熱可塑性成分Ａの水溶液（固形分濃度１１質量％の水溶性ポリアクリルアミドの水溶液）２ｍＬとを添加した。次いで、フラスコの内容物を攪拌し、シェル層の原料を水性媒体に溶解させ、シェル層の原料の水溶液（Ａ）を得た。
【０１２２】
水溶液（Ａ）が入った３つ口フラスコに、トナーコア３００ｇを添加し、フラスコの内容物を、２００ｒｐｍの速度で１時間攪拌した。次いで、イオン交換水３００ｍＬを追加し、１００ｒｐｍで攪拌しながら、１℃／分の速度でフラスコ内部の温度を７０℃まで上げた。昇温後、７０℃かつ１００ｒｐｍで、フラスコの内容物を２時間攪拌し続けた。その後、水酸化ナトリウムを加えて、フラスコの内容物のｐＨを７に調整した。次いで、フラスコの内容物を常温まで冷却して、トナー母粒子を含む分散液を得た。
【０１２３】
［洗浄工程］
ブフナーロートを用いて、トナー母粒子を含む分散液からトナー母粒子のウエットケーキをろ取した。このウエットケーキをイオン交換水に分散させてトナー母粒子を洗浄した。同様の洗浄を５回繰り返した。
【０１２４】
ここでトナー母粒子を含む分散液のろ液と洗浄工程に供した洗浄水とを、排水として回収した。回収された排水の量は、乾燥工程後に得られたトナー１００質量部に対して９７質量部であった。回収された排水に含まれる全有機炭素（ＴＯＣ）の濃度は８ｍｇ／Ｌであった。排水中の全有機炭素濃度を、ＴＯＣ計（株式会社島津製作所製「ＴＯＣ−４２００」）を用いて測定した。
【０１２５】
［乾燥工程］
トナー母粒子のウエットケーキを、エタノール水溶液（濃度５０質量％）に分散させてスラリーを調製した。得られたスラリーを連続式表面改質装置（フロイント産業株式会社製「コートマイザー（登録商標）」）に供給することにより、スラリー中のトナー母粒子を乾燥させた（乾燥条件は、熱風温度４５℃、ブロアー風量２ｍ3／分）。
【０１２６】
［外添工程］
乾燥後のトナー母粒子１００質量部と、外添剤としてのシリカ（日本アエロジル（登録商標）株式会社製「ＲＥＡ９０」）１．０質量部とを、容量１０ＬのＦＭミキサー（日本コークス工業株式会社製）を用いて５分間混合し、トナー母粒子表面にシリカを付着させた。その後、２００メッシュ（目開き７５μｍ）の篩を用いて篩別し、実施例１のトナーを得た。
【０１２７】
［実施例２〜３］
ヘキサメチロールメラミン初期重合体の水溶液の添加量と、熱可塑性成分Ａ（ポリアクリルアミドの水溶液）の添加量とを、表３に記載したように変更した以外は、実施例１と概ね同様の手法で、実施例２〜３のトナーを得た。
【０１２８】
［実施例４］
３．２ｍＬのヘキサメチロールメラミン初期重合体の水溶液を、４．０ｍＬのグリオキサール系モノマーの水溶液（ＤＩＣ株式会社製「ＢＥＣＫＡＭＩＮＥ（登録商標）  ＮＳ−１１」、固形分濃度４０質量％）に変更し、グリオキサール系モノマーの水溶液と共に、２ｍＬの複合金属触媒水溶液（ＤＩＣ株式会社製「ＣＡＴＡＬＩＳＴ  ＧＴ−３」）を添加し、更に、熱可塑性成分Ａの添加量を２．０ｍＬにした以外は、実施例１と概ね同様の手法で、実施例４のトナーを得た。
【０１２９】
［実施例５］
３．２ｍＬのヘキサメチロールメラミン初期重合体の水溶液を、４ｍＬのメチロール化尿素の水溶液（ＤＩＣ株式会社製、「ＢＥＣＫＡＭＩＮＥ（登録商標）  Ｊ−３００Ｓ」、固形分濃度７０質量％）に変更し、メチロール化尿素の水溶液と共に、２ｍＬの有機アミン触媒水溶液（ＤＩＣ株式会社製、「ＣＡＴＡＬＩＳＴ  ３７６」）を添加し、更に、熱可塑性成分Ａの添加量を２．０ｍＬにした以外は、実施例１と概ね同様の手法で、実施例５のトナーを得た。
【０１３０】
［実施例６〜８］
熱可塑性成分Ａを、それぞれ、熱可塑性成分Ｂ、Ｃ、又はＤに変更した以外は、実施例２とおおむね同様の手法で、実施例６〜８のトナーを得た。
【０１３１】
［実施例９〜１０］
ヘキサメチロールメラミン初期重合体の水溶液の添加量と、熱可塑性成分Ａ（ポリアクリルアミドの水溶液）の添加量とを、それぞれ、表３に記載したように変更した以外は、実施例１と概ね同様の手法で、実施例９〜１０のトナーを得た。
【０１３２】
［実施例１１〜１２］
結晶性ポリエステル樹脂の種類を、それぞれ表４に記載したように変更した以外は、実施例２と概ね同様の手法で、実施例１１〜１２のトナーを得た。実施例１１〜１２のトナーの調製に用いるトナーコアに関し、標準キャリアとの摩擦帯電量は、それぞれ−１６μＣ／ｇ及び−１１μＣ／ｇであり、ｐＨ４の分散液中でのゼータ電位は、それぞれ−２１ｍＶ及び−１５ｍＶであった。
【０１３３】
［実施例１３〜１４］
結晶性ポリエステル樹脂と、非晶性ポリエステル樹脂との使用量を、それぞれ、表４に記載したように変更した以外は、実施例２と概ね同様の手法で、実施例１３〜１４のトナーを得た。
【０１３４】
［実施例１５〜１６］
非晶性ポリエステル樹脂の種類を、表４に記載したように変更した以外は、実施例２と概ね同様の手法で、実施例１５〜１６のトナーを得た。実施例１５〜１６のトナーの調製に用いるトナーコアに関し、標準キャリアとの摩擦帯電量は、それぞれ−１５μＣ／ｇ及び−１９μＣ／ｇであり、ｐＨ４の分散液中でのゼータ電位は、それぞれ−２６ｍＶ及び−２８ｍＶであった。
【０１３５】
［実施例１７〜１８］
離型剤の種類を、表４に記載したように変更した以外は、実施例２と概ね同様の手法で、実施例１７〜１８のトナーを得た。実施例１７〜１８のトナーの調製に用いるトナーコアに関し、標準キャリアとの摩擦帯電量は、それぞれ−１５μＣ／ｇ及び−１９μＣ／ｇであり、ｐＨ４の分散液中でのゼータ電位は、それぞれ−２６ｍＶ及び−２８ｍＶであった。
【０１３６】
［比較例１］
ヘキサメチロールメラミン初期重合体の水溶液の添加量を４．０ｍＬに変更し、熱可塑性成分の水溶液を用いなかった以外は、実施例１と概ね同様の手法で、比較例１のトナーを得た。
【０１３７】
［比較例２］
ヘキサメチロールメラミン初期重合体の水溶液を用いず、更に熱可塑性成分Ａの水溶液の添加量を４．０ｍＬに変更した以外は、実施例１と概ね同様の手法で、比較例２のトナーを得た。
【０１３８】
［比較例３〜５］
結晶性ポリエステル樹脂の種類を、表５に記載したように変更した以外は、実施例２と概ね同様の手法で、比較例３〜５のトナーを得た。比較例３〜５のトナーの調製に用いるトナーコアに関し、標準キャリアとの摩擦帯電量は、それぞれ−３７μＣ／ｇ、−１４μＣ／ｇ及び−１８μＣ／ｇであり、ｐＨ４の分散液中でのゼータ電位は、それぞれ−４１ｍＶ、−２５ｍＶ及び−２８ｍＶであった。
【０１３９】
［比較例６］
シェル層の形成工程を行わず、トナーコアをトナー母粒子として用いた。トナー母粒子を実施例１と概ね同様の手法で外添処理し、比較例６のトナーを得た。
【０１４０】
［比較例７］
結着樹脂として、結晶性ポリエステル樹脂を用いなかった以外は、実施例２と概ね同様の手法を用いて、比較例７のトナーを得た。比較例７のトナーの調製に用いるトナーコアに関し、標準キャリアとの摩擦帯電量は、−５０μＣ／ｇであり、ｐＨ４の分散液中でのゼータ電位は、−６５ｍＶであった。
【０１４１】
実施例１〜１８及び比較例１〜７で得られたトナーの測定方法・評価方法は、以下の通りである。
【０１４２】
（１）セカンドランにおけるトナーのガラス転移点（Ｔｇ）の有無
アルミ皿に１０ｍｇのトナーを入れ、示差走査熱量計（セイコーインスツル株式会社製「ＤＳＣ６２２０」）の測定部にセットした。ファーストランとして１０℃を測定開始温度とし、１０℃／分の速度で１５０℃まで昇温を行った。その後１０℃／分で１０℃まで冷却した。続いて、セカンドランとして再度１０℃／分で１５０℃まで昇温を行った。ここで、セカンドランの吸熱曲線において、ファーストランの吸熱曲線で観測できたトナーのガラス転移点の有無を確認した。
【０１４３】
（２）シェル層の厚さ
実施例１〜１８、並びに比較例１〜５及び７のトナーに含まれるトナー粒子の断面のＴＥＭ写真を、以下の方法に従って撮影した。なお、比較例６のトナーは、シェル層の形成工程を行っていないため、シェル層の厚さを測定することができなかった。トナー粒子の断面のＴＥＭ写真から、以下の方法に従って、シェル層の厚さを測定した。
【０１４４】
＜トナー粒子の断面のＴＥＭ写真の撮影方法＞
まず、トナーを常温硬化性のエポキシ樹脂中に分散させ、４０℃の雰囲気に２日間静置し、硬化物を得た。得られた硬化物を、四酸化オスミウムを用いて染色した。その後、得られた硬化物から、ミクロトーム（ライカ株式会社製「ＥＭ  ＵＣ６」）を用いて、厚さ２００ｎｍのトナー粒子の断面観察用の薄片試料を切り出した。得られた薄片試料を、透過型電子顕微鏡（ＴＥＭ、日本電子株式会社製「ＪＳＭ−６７００Ｆ」）を用いて倍率３０００倍及び１００００倍で観察し、トナー粒子の断面のＴＥＭ写真を撮影した。
【０１４５】
（３）耐熱保存性
実施例１〜１８、及び比較例１〜７のトナーについて、以下の方法に従って、耐熱保存性を評価した。
【０１４６】
トナー２ｇを容量２０ｍＬのポリ容器に秤量し、６０℃に設定された恒温器内に３時間静置することで、耐熱保存性評価用のトナーを得た。その後、耐熱保存性評価用のトナーを、パウダーテスター（ホソカワミクロン株式会社製）のマニュアルに従い、レオスタッド目盛り５、時間３０秒の条件で、２００メッシュ（目開き７５μｍ）の篩を用いて篩別した。篩別後に、篩上に残留したトナーの質量を測定した。篩別前のトナーの質量と、篩別後に篩上に残留したトナーの質量とから、下記式に従って凝集度（％）を算出した。算出された凝集度から、下記基準に従って耐熱保存性を評価した。「○（良い）」の評価を合格とした。
凝集度（％）＝（篩上に残留したトナーの質量／篩別前のトナーの質量）×１００
○（良い）：凝集度が３０％以下である。
×（良くない）：凝集度が３０％を超える。
【０１４７】
［２成分現像剤の調製］
実施例１〜１８、及び比較例１〜７のトナーについて、以下の方法に従って、低温定着性、及び耐高温オフセット性を評価した。低温定着性、及び耐高温オフセット性の評価には、以下の方法に従って調製した２成分現像剤と実施例１〜１８、及び比較例１〜７のトナーを用いた。
【０１４８】
現像剤用キャリア（京セラドキュメントソリューションズ株式会社製のＴＡＳＫａｌｆａ５５５０用キャリア）と、キャリアの質量に対して１０質量％のトナー（実施例１〜１８、及び比較例１〜７のトナーのうち何れか）とを、ボウルミルを用いて３０分間混合し、評価用の２成分現像剤を調製した。
【０１４９】
（４）低温定着性
評価機として、定着温度を調節できるように改造したプリンター（京セラドキュメントソリューションズ株式会社製「ＦＳ−Ｃ５２５０ＤＮ」）を用いた。上述のようにして調製した何れかの２成分現像剤を評価機の現像部に投入し、上記の２成分現像剤に対応するトナーを評価機のトナーコンテナに投入した。評価機において、線速を２００ｍｍ／秒、及びトナー載り量を１．０ｍｇ／ｃｍ2に設定して、被記録媒体に未定着のベタ画像が形成された。定着温度を１００℃以上２００℃以下の範囲で、評価機の定着装置の定着温度を１００℃から５℃ずつ上昇させて、未定着のベタ画像を定着させた。ベタ画像を定着させた被記録媒体を、画像を形成した面が内側となるように半分に折り曲げ、布帛で覆った１ｋｇの分銅を用いて、折り目上を５往復摩擦した。次いで、被記録媒体を広げ、折り曲げ部のトナーの剥がれが１ｍｍ以下の場合を「○（合格）」と判定し、１ｍｍを超える場合を「×（不合格）」と判定した。トナーの剥がれが「○（合格）」と判定される最低の定着温度を、最低定着温度とした。低温定着性を、下記基準に従って評価した。
○（合格）：最低定着温度が１３５℃以下である。
×（不合格）：最低定着温度が１３５℃を超える。
【０１５０】
（５）耐高温オフセット性
低温定着性の評価と同様の評価機、及び被記録媒体を用い、同様の条件で、被記録媒体に未定着のベタ画像を形成した。評価機の定着装置の定着温度を１７０℃から１０℃ずつ上昇させて、１０℃毎にオフセットが発生する最低温度（第一オフセット発生温度）を確認した。次いで、評価機の定着装置の定着温度を、第一オフセット発生温度より１０℃低い温度から１℃ずつ上昇させて、１℃毎にオフセットが発生する最低温度を確認した。評価機の定着装置の定着温度を１℃ずつ上昇させた際に、オフセットが発生した最低温度をオフセット発生温度とした。耐高温オフセット性を、下記基準に従って評価した。
○（良い）：オフセット発生温度が２１０℃以上である。
×（良くない）：オフセット発生温度が２１０℃未満である。
【０１５１】
実施例１〜１８、及び比較例１〜７にて得られたトナーの評価結果を、表３〜表５に示す。なお、表３〜５において「Ｐ／Ｑ」は、非晶性ポリエステル樹脂の使用量Ｑに対する結晶性ポリエステル樹脂の使用量Ｐの比率（質量比）を示す。また、表５中、「−」は添加しなかったことを示す。
【０１５２】
【表３】
0006043330.tif 000004
【０１５３】
【表４】
0006043330.tif 000005
【０１５４】
【表５】
0006043330.tif 000006
【０１５５】
実施例１〜１８から明らかなように本実施形態のトナーは、耐熱保存性及び低温定着性に優れ、更に高温でのオフセットの発生を抑制できることが理解できる。
【０１５６】
比較例１によれば、シェル層が熱可塑性成分を含まない樹脂からなるトナー粒子を含むトナーは、低温定着性に劣ることが理解できる。その理由は以下の通りであると推測される。熱硬化性成分と熱可塑性成分とを含む樹脂は、熱可塑性成分に起因して柔軟性を有する。一方で、熱硬化性成分のみからなるシェル層は、高度に架橋されているため固すぎる。このため、比較例１のトナーは定着時にトナー粒子に温度及び圧力が付与されても、シェル層が容易に破壊されず、定着されにくい。
【０１５７】
比較例２によれば、シェル層が熱硬化性成分を含まない樹脂から形成されたトナー粒子を含むトナーである場合は、耐熱保存性に劣ることが理解できる。その理由は以下の通りであると推測される。シェル層に含まれる樹脂が熱可塑性成分のみを含有する場合は、熱可塑性成分の分子間の架橋反応を起こさないため、比較例２のトナーに含まれるトナー粒子は、所望する状態のシェル層を備えていない。このため、比較例２では、トナーコアに含まれる離型剤のような成分のトナー粒子表面への染み出しが容易に生じ、耐熱保存性に劣る。
【０１５８】
比較例３から、結着樹脂として融点（Ｍｐc）が低すぎる結晶性ポリエステル樹脂を含むトナーコアを用いて調製されたトナー粒子を含むトナーは、耐熱保存性に劣り、高温でのオフセットを抑制しにくいことが理解できる。その理由は、比較例３のトナーに含まれるトナー粒子は、高温環境下で変形しやすいためであると考えられる。
【０１５９】
比較例４から、結着樹脂として融点（Ｍｐc）が高すぎる結晶性ポリエステル樹脂を含むトナーコアを用いて調製されたトナー粒子を含むトナーは、低温定着性に劣ることが理解できる。
【０１６０】
比較例５から、セカンドランの吸熱曲線にトナーのガラス転移点を確認できるものは結晶性が高いと判断されるため、結晶化していない場合と比べ、低温定着性で劣っていると推察される。
【０１６１】
比較例６から、シェル層が形成されていないトナー粒子を含むトナーは、耐熱保存性に劣り、高温でのオフセットを抑制しにくいことが理解できる。その理由は、比較例６のトナーに含まれるトナー粒子では、シェル層がないため、離型剤のような成分がトナー粒子表面へ容易に染み出すためであると推測される。
【０１６２】
比較例７から、結着樹脂として、結晶性ポリエステル樹脂を含まないトナーコアを用いて調製されたトナー粒子を含むトナーは、低温定着性に劣ることが理解できる。
【産業上の利用可能性】
【０１６３】
本発明に係るトナーは、例えば複写機又はプリンターにおいて画像を形成するために用いることができる。
【図１】
0006043330.tif 000007
【図２】
0006043330.tif 000008
【図３】
0006043330.tif 000009
【図４】
0006043330.tif 000010